【事件の表示】
　特許第３０６００９２号「光硬化型塗料組成物」の請求項１ないし９に係る特許に対する特許異議の申立てについて、次のとおり決定する。
【結　論】
　訂正を認める。
　特許第３０６００９２号の請求項１ないし７に係る特許を維持する。
【理　由】
Ｉ．手続の経緯
　特許第３０６００９２号（平成７年１１月２１日出願、平成１２年４月２８日設定登録）は、異議申立人小林陽信により特許異議の申立てがされ、取消理由が通知され、その指定期間内である平成１３年９月４日に訂正請求がされ、取消理由が通知され、その指定期間内である平成１４年１０月１０日に上記訂正請求を取り下げるとともに新たな訂正請求がされたものである。
II．訂正の適否についての判断
　１．訂正の内容
　特許権者は、訂正明細書のとおりの訂正を求めており、その内容は以下のとおりである。
　（１）訂正事項ａ
　特許請求の範囲の請求項１の記載について、
「【請求項１】一般式（１）で表されるプロペニルエーテル末端基を有する（ポリ）エーテルオリゴマー、一般式（３）または一般式（４）で表されるプロペニルエーテル末端基を有するポリエステルオリゴマーおよび一般式（６）または一般式（６’）で表されるプロペニルエーテル末端基を有するモノマーの群から選ばれる少なくとも２個のプロペニルエーテル末端基を有する化合物（Ａ）の１種以上、並びに光重合開始剤（Ｂ）からなる光硬化型塗料組成物（塩ビ床材被覆用、金属コーティング用及び光ディスクオーバーコート用を除く。）。
【化１】
Ｘ１［−Ｏ−（ＡＯ）ｍ−Ｒ１］ｎ　　　　　　　　　　　　　　（１）
｛式中、ｎは３〜２００の整数であり、ｎ個のｍは０〜２００の整数であり、ｍの少なくとも１個は１以上である。ｎ個のＲ１の少なくとも２個はプロペニル基であり、残りは水素原子、アルキル、アシルまたはアリール基でもよい。Ａは炭素数２〜１２のアルキレン、アリーレン、アルアルキレンまたはシクロアルキレン基であり、ｍが２以上の場合のＡは同一でも異なっていてもよく、（ＡＯ）ｍ部分はランダム付加でもブロック付加でもよい。Ｘ１は多価アルコール残基である。｝
【化２】
Ｘ１［−Ｏ−（ＣＸ２Ｏ）ｍ−Ｒ１］ｎ　　　　　　　　　　　　（３）
　　　　　　　‖
　　　　　　　Ｏ
｛式中、ｍは１〜２００の整数、ｎは２〜２００の整数であり、Ｘ２はアルキレンまたはアリーレン基であり、Ｘ１は多価アルコール残基である。ｎ個のＲ１の少なくとも２個はプロペニル基であり、残りは水素原子、アルキル、アシルまたはアリール基でもよい。｝
【化３】
Ｘ１［−（ＯＸ２ＯＣ）ｍ−ＯＸ３Ｏ−Ｒ１］ｎ　　　　　　　　（４）
　　　　　　　　　‖
　　　　　　　　　Ｏ
｛式中、ｍは１〜２００、ｎは２〜２００の整数であり、Ｘ２、Ｘ３はそれぞれ、ＨＯＸ２ＯＨ、ＨＯＸ３ＯＨで表されるアルキレンジオール、アリーレンジオール、ポリエーテルジオール、ポリウレタンジオールまたはポリカーボネートジオールのいずれかのジオールの残基であり、Ｘ１は多価アルコール残基である。ｎ個のＲ１の少なくとも２個はプロペニル基であり、残りは水素原子、アルキル、アシル又はアリール基でもよい。｝
【化４】
Ｘ１［−Ｏ−Ｒ１］ｎ　　　　　　　　　　　　　　　　　　　　　（６）
｛式中、ｎは２〜２００の整数であり、Ｘ１は、ポリグリセリン（グリセリンの２〜１８量体）の残基である。ｎ個のＲ１の少なくとも２個はプロペニル基であり、残りはアルキル、アシルまたはアリール基でもよい。｝
【化５】
Ｘ１［−Ｏ−Ｒ１］ｎ　　　　　　　　　　　　　　　　　　　　（６’）
｛式中、ｎは２〜２００の整数であり、Ｘ１は、トリメチロールアルカンの２〜３量体の残基である。ｎ個のＲ１の少なくとも２個はプロペニル基であり、残りは水素原子、アルキル、アシルまたはアリール基でもよい。｝」と訂正する。
　（２）訂正事項ｂ
　特許請求の範囲の請求項２および請求項３を削除する。
　（３）訂正事項ｃ
　特許請求の範囲の請求項４を請求項２として繰り上げると共に、「請求項１〜３のいずれか記載の組成物。」とあるのを「請求項１記載の組成物。」と訂正する。
　（４）訂正事項ｄ
　特許請求の範囲の請求項５を請求項３として繰り上げると共に、「請求項１〜４のいずれか記載の組成物。」とあるのを「請求項１または２記載の組成物。」と訂正する。
　（５）訂正事項ｅ
　特許請求の範囲の請求項６を請求項４として繰り上げると共に、「請求項５記載の組成物。」とあるのを「請求項３記載の組成物。」と訂正する。
　（６）訂正事項ｆ
　特許請求の範囲の請求項７を請求項５として繰り上げると共に、「請求項１〜６のいずれか記載の組成物に、」とあるのを「請求項１〜４のいずれか記載の組成物に、」と訂正する。
　（７）訂正事項ｇ
　特許請求の範囲の請求項８を請求項６として繰り上げると共に、「請求項１〜７のいずれか記載の組成物。」とあるのを「請求項１〜５のいずれか記載の組成物。」と訂正する。
　（８）訂正事項ｈ
　特許請求の範囲の請求項９を請求項７として繰り上げると共に、「請求項１〜８のいずれか記載の組成物を」とあるのを「請求項１〜６のいずれか記載の組成物を」と訂正する。
　（９）訂正事項ｉ
　明細書の段落【０００４】の記載について、
「【０００４】
【課題を解決するための手段】
　本発明者は上記課題を解決するため、鋭意検討した結果、本発明に到達した。すなわち本発明の光硬化型塗料組成物の特徴は、一般式（１）で表されるプロペニルエーテル末端基を有する（ポリ）エーテルオリゴマー、一般式（３）または一般式（４）で表されるプロペニルエーテル末端基を有するポリエステルオリゴマーおよび一般式（６）または一般式（６’）で表されるプロペニルエーテル末端基を有するモノマーの群から選ばれる少なくとも２個のプロペニルエーテル末端基を有する化合物（Ａ）の１種以上、並びに光重合開始剤（Ｂ）からなる点にある（塩ビ床材被覆用、金属コーティング用及び光ディスクオーバーコート用を除く。）。」と訂正する。
　（１０）訂正事項ｊ
　明細書の段落【０００５】の記載について、
「【化７】
Ｘ１［−Ｏ−（ＡＯ）ｍ−Ｒ１］ｎ　　　　　　　　　　　　　　（１）
｛式中、ｎは３〜２００の整数であり、ｎ個のｍは０〜２００の整数であり、ｍの少なくとも１個は１以上である。ｎ個のＲ１の少なくとも２個はプロペニル基であり、残りは水素原子、アルキル、アシルまたはアリール基でもよい。Ａは炭素数２〜１２のアルキレン、アリーレン、アルアルキレンまたはシクロアルキレン基であり、ｍが２以上の場合のＡは同一でも異なっていてもよく、（ＡＯ）ｍ部分はランダム付加でもブロック付加でもよい。Ｘ１は多価アルコール残基である。｝
【化８】
Ｘ１［−Ｏ−（ＣＸ２Ｏ）ｍ−Ｒ１］ｎ　　　　　　　　　　　　（３）
　　　　　　　‖
　　　　　　　Ｏ
｛式中、ｍは１〜２００の整数、ｎは２〜２００の整数であり、Ｘ２はアルキレンまたはアリーレン基であり、Ｘ１は多価アルコール残基である。ｎ個のＲ１の少なくとも２個はプロペニル基であり、残りは水素原子、アルキル、アシルまたはアリール基でもよい。｝
【化９】
Ｘ１［−（ＯＸ２ＯＣ）ｍ−ＯＸ３Ｏ−Ｒ１］ｎ　　　　　　　　（４）
　　　　　　　　　‖
　　　　　　　　　Ｏ
｛式中、ｍは１〜２００、ｎは２〜２００の整数であり、Ｘ２、Ｘ３はそれぞれ、ＨＯＸ２ＯＨ、ＨＯＸ３ＯＨで表されるアルキレンジオール、アリーレンジオール、ポリエーテルジオール、ポリウレタンジオールまたはポリカーボネートジオールのいずれかのジオールの残基であり、Ｘ１は多価アルコール残基である。ｎ個のＲ１の少なくとも２個はプロペニル基であり、残りは水素原子、アルキル、アシル又はアリール基でもよい。｝
【化１０】
Ｘ１［−Ｏ−Ｒ１］ｎ　　　　　　　　　　　　　　　　　　　（６）
｛式中、ｎは２〜２００の整数であり、Ｘ１は、ポリグリセリン（グリセリンの２〜１８量体）の残基である。ｎ個のＲ１の少なくとも２個はプロペニル基であり、残りはアルキル、アシルまたはアリール基でもよい。｝
【化１１】
Ｘ１［−Ｏ−Ｒ１］ｎ　　　　　　　　　　　　　　　　　　（６’）
｛式中、ｎは２〜２００の整数であり、Ｘ１は、トリメチロールアルカンの２〜３量体の残基である。ｎ個のＲ１の少なくとも２個はプロペニル基であり、残りは水素原子、アルキル、アシルまたはアリール基でもよい。｝」と訂正する。
　２．訂正の目的の適否、新規事項の追加の有無、及び拡張・変更の存否
　（１）訂正事項ａについて
　訂正事項ａは、「一般式（１）で表されるプロペニルエーテル末端基を有する（ポリ）エーテルオリゴマー、プロペニルエーテル末端基を有するポリエステルオリゴマー、プロペニルエーテル末端基を有するウレタンオリゴマー」を「一般式（１）で表されるプロペニルエーテル末端基を有する（ポリ）エーテルオリゴマー、一般式（３）または一般式（４）で表されるプロペニルエーテル末端基を有するポリエステルオリゴマー・・・（式等省略）」に限定するものであるから、特許請求の範囲の減縮を目的とする訂正に該当する。
　（２）訂正事項ｂについて
　訂正事項ｂは、請求項２および３の削除であるから、特許請求の範囲の減縮を目的とする訂正に該当する。
　（３）訂正事項ｃ〜ｈについて
　訂正事項ｃ〜ｈは、訂正事項ｂの請求項の削除に伴い、請求項を順に繰り上げる訂正であるから、明りょうでない記載の釈明を目的とする訂正に該当する。
　（４）訂正事項ｉ〜ｊについて
　訂正事項ｉ、ｊは、訂正事項ａ、ｂの訂正に伴い特許請求の範囲の請求項１の記載と不整合となる明細書の記載を整合させるための訂正であるから、明りょうでない記載の釈明を目的とする訂正に該当する。
　そして、上記訂正事項ａ〜ｊについては、いずれも願書に添付した明細書に記載した事項の範囲内においてした訂正であり、実質上特許請求の範囲を拡張し、又は変更するものではない。
　３．むすび
　以上のとおりであるから、上記訂正は、特許法第１２０条の４第２項ただし書、及び同条第３項において準用する特許法第１２６条第２項及び第３項の規定に適合するので、当該訂正を認める。
III．異議申立てについて
　１．異議申立ての概要
　異議申立人小林陽信は、証拠として、
　甲第１号証：特表平７−５０６６２０号公報
　甲第２号証：特表平３−５０４８５１号公報
　甲第３号証：特表平３−５０２９２６号公報
　甲第４号証：特開平７−２５８１５９号公報
を提出して、訂正前の本件の請求項１ないし９に係る発明は、甲第１号証ないし甲第４号証に記載された発明に基づいて当業者が容易に発明をすることができたものであるから、特許法第２９条第２項の規定により特許を受けることができないものであり、訂正前の本件の請求項１ないし９に係る特許は、取り消すべきものである旨主張している。
　２．本件発明
　上記II．に記載されたとおり、上記訂正が認められるから、訂正後の請求項１ないし７に係る発明（以下、「本件発明１ないし７」という。）は、訂正明細書の請求項１ないし７に記載された事項により特定される以下のとおりのものである。
「【請求項１】一般式（１）で表されるプロペニルエーテル末端基を有する（ポリ）エーテルオリゴマー、一般式（３）または一般式（４）で表されるプロペニルエーテル末端基を有するポリエステルオリゴマーおよび一般式（６）または一般式（６’）で表されるプロペニルエーテル末端基を有するモノマーの群から選ばれる少なくとも２個のプロペニルエーテル末端基を有する化合物（Ａ）の１種以上、並びに光重合開始剤（Ｂ）からなる光硬化型塗料組成物（塩ビ床材被覆用、金属コーティング用及び光ディスクオーバーコート用を除く。）。
【化１】
Ｘ１［−Ｏ−（ＡＯ）ｍ−Ｒ１］ｎ　　　　　　　　　　　　　　（１）
｛式中、ｎは３〜２００の整数であり、ｎ個のｍは０〜２００の整数であり、ｍの少なくとも１個は１以上である。ｎ個のＲ１の少なくとも２個はプロペニル基であり、残りは水素原子、アルキル、アシルまたはアリール基でもよい。Ａは炭素数２〜１２のアルキレン、アリーレン、アルアルキレンまたはシクロアルキレン基であり、ｍが２以上の場合のＡは同一でも異なっていてもよく、（ＡＯ）ｍ部分はランダム付加でもブロック付加でもよい。Ｘ１は多価アルコール残基である。｝
【化２】
Ｘ１［−Ｏ−（ＣＸ２Ｏ）ｍ−Ｒ１］ｎ　　　　　　　　　　　　（３）
　　　　　　　‖
　　　　　　　Ｏ
｛式中、ｍは１〜２００の整数、ｎは２〜２００の整数であり、Ｘ２はアルキレンまたはアリーレン基であり、Ｘ１は多価アルコール残基である。ｎ個のＲ１の少なくとも２個はプロペニル基であり、残りは水素原子、アルキル、アシルまたはアリール基でもよい。｝
【化３】
Ｘ１［−（ＯＸ２ＯＣ）ｍ−ＯＸ３Ｏ−Ｒ１］ｎ　　　　　　　　（４）
　　　　　　　　　‖
　　　　　　　　　Ｏ
｛式中、ｍは１〜２００、ｎは２〜２００の整数であり、Ｘ２、Ｘ３はそれぞれ、ＨＯＸ２ＯＨ、ＨＯＸ３ＯＨで表されるアルキレンジオール、アリーレンジオール、ポリエーテルジオール、ポリウレタンジオールまたはポリカーボネートジオールのいずれかのジオールの残基であり、Ｘ１は多価アルコール残基である。ｎ個のＲ１の少なくとも２個はプロペニル基であり、残りは水素原子、アルキル、アシル又はアリール基でもよい。｝
【化４】
Ｘ１［−Ｏ−Ｒ１］ｎ　　　　　　　　　　　　　　　　　　　（６）
｛式中、ｎは２〜２００の整数であり、Ｘ１は、ポリグリセリン（グリセリンの２〜１８量体）の残基である。ｎ個のＲ１の少なくとも２個はプロペニル基であり、残りはアルキル、アシルまたはアリール基でもよい。｝
【化５】
Ｘ１［−Ｏ−Ｒ１］ｎ　　　　　　　　　　　　　　　　　　（６’）
｛式中、ｎは２〜２００の整数であり、Ｘ１は、トリメチロールアルカンの２〜３量体の残基である。ｎ個のＲ１の少なくとも２個はプロペニル基であり、残りは水素原子、アルキル、アシルまたはアリール基でもよい。｝
【請求項２】（Ａ）の含量が９５〜９９．９重量％、（Ｂ）の含量が０．０１〜５重量％である請求項１記載の組成物。
【請求項３】さらに反応性希釈剤（Ｃ）が配合されてなり、組成物の重量に対して、（Ｃ）の含量が、５〜６０重量％、（Ａ）の含量が５０〜９０重量％、（Ｂ）の含量が０．０１〜５重量％である請求項１または２記載の組成物。
【請求項４】（Ｃ）が下記一般式（８）で表される反応性希釈剤である請求項３記載の組成物。
【化６】
ＣＨ３−ＣＨ＝ＣＨ−Ｏ−Ｘ２−Ｏ−Ｒ３　　　　　　　　　　　（８）
｛式中、Ｘ２は、ＨＯＸ２ＯＨで表されるアルキレンジオール、アリーレンジオール、ポリエーテルジオール、ポリウレタンジオールまたはポリカーボネートジオールのいずれかのジオールの残基であり、Ｒ３は炭素数が２〜１２のアルキル、アリール、アラルキル、シクロアルキル基または水素原子である。｝
【請求項５】請求項１〜４のいずれか記載の組成物に、さらにエポキシ樹脂を含有させてなる光硬化型塗料組成物（塩ビ床材被覆用、金属コーティング用及び光ディスクオーバーコート用を除く。）。
【請求項６】木工合板用である請求項１〜５のいずれか記載の光硬化型塗料組成物。
【請求項７】請求項１〜６のいずれか記載の組成物を塗布・硬化させることを特徴とする木工合板、家具または楽器（金属製を除く）の製造方法。」
　３．甲号各証に記載された事項
　（１）甲第１号証（特表平７−５０６６２０号公報）には、
「３．多塩基性エステルが式（式省略）
（式中、Ｙは１４〜５００以上の分子量を有する基であって、アルキレン基、アリーレン基、アラルキレン基及びシクロアルキレン基より成る群から選ばれ、Ｘは炭素原子１〜６個のアルキル、アリーレン及びアラルキレンより成る群から選ばれる基であり、そしてｍは２〜６である。）を有するものであり、ヒドロキシモノビニルエーテルが式
Ｒ’ＣＨ＝ＣＲ”Ｏ−Ｚ−ＯＨ
（式中、Ｒ’及びＲ”はＨ及び１〜１０個の炭素原子を有するアルキル基より成る群から選ばれる一価の基であり、そしてＺは分子量２８〜約５００の二価の基であって、アルキレン基又はシクロアルキレン基より成る群から選ばれる。）を有するものであり、そしてポリオールが式
Ａ−［ＯＨ］ｎ
（式中、ｎは２〜６であり、そしてＡは２〜１０個の炭素原子を有するアルキル、ポリエステル類、直鎖又は環式のエーテル類、アリーレン又はアラルキレンより成る群から選ばれる基である。）を有するものである、請求の範囲第２項に記載の方法。」（特許請求の範囲の請求項３）と記載されている。
　（２）甲第２号証（特表平３−５０４８５１号公報）には、
「１．式
R1CH=CR2OXO(O)CYC(O)O-〔-ZO(O)CYC(O)O-〕p-XOCR2=CHR1〔式中、Ｒ１およびＲ２は独立に、水素および最大約１０個までの炭素原子を有する低級アルキル残基より成る群から選択され、ＸおよびＺは独立に、（ａ）HOXOHおよびHOZOHが式HO(CnH2n)OH（式中、ｎは２〜約１０の整数である）を有するアルキレンジオールであり、または（ｂ）HOXOHおよびHOZOHがポリ（エチレンオキシ）グリコールまたはポリ（プロピレンオキシ）グリコールであるそれぞれHO-〔-CH2CH2O-〕m-HまたはHO-〔-CH(CH3)CH2O-〕m-H（式中、ｍは１〜約５０の整数である）であり、または（ｃ）X(OH)sおよびZ(OH)ｓ（式中、ｓは少なくとも３の整数である）が高級ポリオールであるような群から選択され、ｐは０または１〜約２００の整数であり、そしてＹはHO2CYCO2Hがフタル酸、ポリメチレンジカルボン酸であるHO2C(CH2)rCO2H（式中、ｒは２〜約８の整数である）、ｐ−フェニレン二酢酸、ｐ−フェニレンジプロピオン酸、５−ｔ−ブチルイソフタル酸および４，４’−ジベンジル酸より成る群から選択されるジカルボン酸であるように選択する〕を有するビニルエーテル末端付きオリゴマー性エステル。」（特許請求の範囲の請求項１）と記載されている。
　（３）甲第３号証（特表平３−５０２９２６号公報）には、
「１．未反応アルコール性ヒドロキシル基含量が５％未満であり、式Ｒ１ＣＨ＝ＣＲ２ＯＸＯＨのビニルエーテル末端基付きアルコール類、またはこの式のビニルエーテル末端基付きアルコール類１モルの割合および少なくとも１種の式Ｚ（ＯＨ）２のジオール約１００モルまでの割合を含有するアルコール混合物と、生成エステル中に本質的に遊離アルコール性ヒドロキシル基が存在しない状態となるのに十分な量の、少なくとも３個のカルボキシル部分を含むポリカルボン酸とのエステル化反応生成物であるビニルエーテル末端基付きオリゴマーにおいて：Ｒ１およびＲ２は別個に水素原子、および約１０個までの炭素原子を含む低級アルキル部分よりなる群から選ばれ；Ｘ（ＯＨ）２は式ＨＯ（ＣｎＨ２ｎ）ＯＨのアルキレンジオール（式中、ｎは２〜約１０個の整数である）；またはそれぞれ式ＨＯ−［−ＣＨ２ＣＨ２Ｏ］ｍ−ＨもしくはＨＯ−［−ＣＨ（ＣＨ３）ＣＨ２Ｏ］ｍ−Ｈ，（式中、ｍは１〜約５０の整数である）を有するポリ（エチレンオキシ）もしくはポリ（プロピレンオキシ）グリコール；または式［ＨＯ（ＣＨ２）ｎ］２Ｒ３のビス（ヒドロキシルアルキル）シクロアルカン（式中、ｎは１〜約６の整数であり、Ｒ３はその母体が炭素原子５〜８個の環サイズの飽和環状炭化水素である２価の基である）より成る群から選ばれ；そしてＺ（ＯＨ）２はＸ（ＯＨ）２を含む上記と同じ群から選ばれるジオールまたはそれらのいずれかの組合わせである。」（特許請求の範囲の請求項１）と記載されている。
　（４）甲第４号証（特開平７−２５８１５９号公報）には、
「【請求項１】 式：【化１】
R1CH=CR2OXO(O)CYC(O)O-[-ZO(O)CYC(O)O-]p-XOCR2=CHR1で表されるビニルエーテル末端基付きオリゴマーエステル：但し、式中Ｒ１および　Ｒ２は互いに無関係に水素原子、および１０個までの炭素原子を含む低級アルキル部分よりなる群から選ばれ；−ＯＸＯ−は式［ＨＯ（ＣＨ２）ｎ］２Ｒ３（但し、ｎは１〜６の整数であり、そしてＲ３は母体が炭素原子５〜８個の環サイズを有する飽和環式炭化水素である二価の基である）で表されるジオールに由来する二価の部分であり；−ＯＺＯ−は−ＯＸＯ−と同じであるか、あるいはＨＯ（ＣｑＨ２ｑ）ＯＨ（但し、ｑは２〜１０の整数である）で表されるアルキレンジオール、またはそれぞれＨＯ−［−ＣＨ２ＣＨ２Ｏ−］ｍ−ＨもしくはＨＯ−［−ＣＨ（ＣＨ３）ＣＨ２Ｏ−］ｍ−Ｈ（但し、ｍは１〜５０の整数である）で表されるポリ（エチレンオキシ）グリコールもしくはポリ（プロピレンオキシ）グリコールに由来する二価の部分であり；ｐは１〜２００の整数であり；そして−Ｏ２ＣＹＣＯ２−はフタル酸、ＨＯ２Ｃ（ＣＨ２）ｒＣＯ２Ｈ（但し、ｒは２〜８の整数である）で表されるポリメチレンジカルボン酸、パラフェニレンジ酢酸、パラフェニレンジプロピオン酸、５−ｔ−ブチルイソフタル酸および４，４’−ジベンジル酸よりなる群から選ばれるジカルボン酸に由来する二価の部分である。」（特許請求の範囲の請求項１）と記載されている。
　４．対比・判断
　（１）本件発明１について
　本件発明１と甲第１号証ないし甲第４号証に記載された発明とを対比する。
　本件発明１を分節すると、
「（Ａ）の１種以上、
ｉ）一般式（１）（式省略）で表されるプロペニルエーテル末端基を有する（ポリ）エーテルオリゴマー、
ii）一般式（３）（式省略）または一般式（４）（式省略）で表されるプロペニルエーテル末端基を有するポリエステルオリゴマーおよび
iii）一般式（６）または一般式（６’）（式省略）で表されるプロペニルエーテル末端基を有するモノマーの群から選ばれる分子内に少なくとも２個のプロペニルエーテル末端基を有する化合物
並びに（Ｂ）光カチオン重合開始剤を必須成分とすることを特徴とする
光硬化型印刷インキ組成物。」である。
　そこで、それぞれと対比すると、甲第１号証には、プロペニルエーテル末端基を包含するビニルエーテルエステル（ポリエステル）オリゴマーが記載されているが、本件発明１の一般式（３）あるいは（４）のポリエステルオリゴマーは、Ｘ１が多価アルコール残基であるのに対し、甲第１号証記載のものはそれに相当するものが多価カルボン酸残基である点で両者は相違する。
　甲第２号証には、ポリエステルオリゴマーが記載されているが、ポリエステル構造を有する本件発明１の一般式（３）あるいは（４）のポリエステルオリゴマーは、Ｘ１が多価アルコール残基であるのに対し、甲第２号証記載のものは、Ｘ１に相当する多価残基がない点で両者は相違する。
　甲第３号証には、ポリエステルオリゴマーが記載されているが、ポリエステル構造を有する本件発明１の一般式（３）あるいは（４）のポリエステルオリゴマーは、Ｘ１が多価アルコール残基であるのに対し、甲第３号証記載のものはＸ１に相当する多価の残基でない点で両者は相違する。
　甲第４号証には、ポリエステルオリゴマーが記載されているが、ポリエステル構造を有する本件発明１の一般式（３）あるいは（４）のポリエステルオリゴマーは、Ｘ１が多価アルコール残基であるのに対し、甲第４号証記載のものは、そのような多価残基がない点で両者は相違する。
　それ故、甲第１号証ないし甲第４号証には、本件発明１で定義する（Ａ）のオリゴマーあるいは化合物が記載されていない。
　そして、本件発明１で、光硬化型印刷インキ組成物を構成する（Ａ）オリゴマーあるいは化合物として、「一般式（１）（式省略）で表されるプロペニルエーテル末端基を有する（ポリ）エーテルオリゴマー、一般式（３）（式省略）または一般式（４）（式省略）で表されるプロペニルエーテル末端基を有するポリエステルオリゴマーおよび一般式（６）または一般式（６’）（式省略）で表されるプロペニルエーテル末端基を有するモノマーの群から選ばれる分子内に少なくとも２個のプロペニルエーテル末端基を有する化合物」の一種以上を用いることにより、高速に硬化し、基材密着性にすぐれ、塗料としての物性が改善されたものが得られる効果を奏することは、明細書に記載されたとおり格別なものと認められる。
　したがって、本件発明１は、甲第１号証ないし甲第４号証に記載された発明に基づいて当業者が容易に発明をすることができたものとはいえない。
　（２）［本件発明２ないし７について］
　本件発明２ないし７は、先行する請求項を引用し、本件発明１と共通する事項を採用するものであるから、本件発明１と同じことがいえる。
　したがって、本件発明２ないし７は、甲第１号証ないし甲第４号証に記載された発明に基づいて当業者が容易に発明をすることができたものとはいえない。
IV．むすび
　以上のとおりであるから、特許異議の申立ての理由及び証拠によっては、本件発明１ないし７に係る特許を取り消すことはできない。
　また、他に本件発明１ないし７に係る特許を取り消すべき理由を発見しない。
　よって、結論のとおり決定する。
【異議決定日】
平成１４年１１月７日（２００２．１１．７）
【訂正の要旨】
訂正の要旨
　（１）訂正事項ａ
　特許請求の範囲の請求項１の記載について、
「【請求項１】一般式（１）で表されるプロペニルエーテル末端基を有する（ポリ）エーテルオリゴマー、一般式（３）または一般式（４）で表されるプロペニルエーテル末端基を有するポリエステルオリゴマーおよび一般式（６）または一般式（６’）で表されるプロペニルエーテル末端基を有するモノマーの群から選ばれる少なくとも２個のプロペニルエーテル末端基を有する化合物（Ａ）の１種以上、並びに光重合開始剤（Ｂ）からなる光硬化型塗料組成物（塩ビ床材被覆用、金属コーティング用及び光ディスクオーバーコート用を除く。）。
　【化１】
　　Ｘ１［−Ｏ−（ＡＯ）ｍ−Ｒ１］ｎ　　　　　　　　　　　　　　　（１）
｛式中、ｎは３〜２００の整数であり、ｎ個のｍは０〜２００の整数であり、ｍの少なくとも１個は１以上である。ｎ個のＲ１の少なくとも２個はプロペニル基であり、残りは水素原子、アルキル、アシルまたはアリール基でもよい。Ａは炭素数２〜１２のアルキレン、アリーレン、アルアルキレンまたはシクロアルキレン基であり、ｍが２以上の場合のＡは同一でも異なっていてもよく、（ＡＯ）ｍ部分はランダム付加でもブロック付加でもよい。Ｘ１は多価アルコール残基である。｝
　【化２】
｛式中、ｍは１〜２００の整数、ｎは２〜２００の整数であり、Ｘ２はアルキレンまたはアリーレン基であり、Ｘ１は多価アルコール残基である。ｎ個のＲ１の少なくとも２個はプロペニル基であり、残りは水素原子、アルキル、アシルまたはアリール基でもよい。｝
　【化３】
｛式中、ｍは１〜２００、ｎは２〜２００の整数であり、Ｘ２、Ｘ３はそれぞれ、ＨＯＸ２ＯＨ、ＨＯＸ３ＯＨで表されるアルキレンジオール、アリーレンジオール、ポリエーテルジオール、ポリウレタンジオールまたはポリカーボネートジオールのいずれかのジオールの残基であり、Ｘ１は多価アルコール残基である。ｎ個のＲ１の少なくとも２個はプロペニル基であり、残りは水素原子、アルキル、アシル又はアリール基でもよい。｝
　【化４】
　　Ｘ１［−Ｏ−Ｒ１］ｎ　　　　　　　　　　　　　　　　　　　　　（６）
｛式中、ｎは２〜２００の整数であり、Ｘ１は、ポリグリセリン（グリセリンの２〜１８量体）の残基である。ｎ個のＲ１の少なくとも２個はプロペニル基であり、残りはアルキル、アシルまたはアリール基でもよい。｝
　【化５】
　　Ｘ１［−Ｏ−Ｒ１］ｎ　　　　　　　　　　　　　　　　　　　　（６’）
｛式中、ｎは２〜２００の整数であり、Ｘ１は、トリメチロールアルカンの２〜３量体の残基である。ｎ個のＲ１の少なくとも２個はプロペニル基であり、残りは水素原子、アルキル、アシルまたはアリール基でもよい。｝」と訂正する。
　（２）訂正事項ｂ
　特許請求の範囲の請求項２および請求項３を削除する。
　（３）訂正事項ｃ
　特許請求の範囲の請求項４を請求項２として繰り上げると共に、「請求項１〜３のいずれか記載の組成物。」とあるのを「請求項１記載の組成物。」と訂正する。
　（４）訂正事項ｄ
　特許請求の範囲の請求項５を請求項３として繰り上げると共に、「請求項１〜４のいずれか記載の組成物。」とあるのを「請求項１または２記載の組成物。」と訂正する。
　（５）訂正事項ｅ
　特許請求の範囲の請求項６を請求項４として繰り上げると共に、「請求項５記載の組成物。」とあるのを「請求項３記載の組成物。」と訂正する。
　（６）訂正事項ｆ
　特許請求の範囲の請求項７を請求項５として繰り上げると共に、「請求項１〜６のいずれか記載の組成物に、」とあるのを「請求項１〜４のいずれか記載の組成物に、」と訂正する。
　（７）訂正事項ｇ
　特許請求の範囲の請求項８を請求項６として繰り上げると共に、「請求項１〜７のいずれか記載の組成物。」とあるのを「請求項１〜５のいずれか記載の組成物。」と訂正する。
　（８）訂正事項ｈ
　特許請求の範囲の請求項９を請求項７として繰り上げると共に、「請求項１〜８のいずれか記載の組成物を」とあるのを「請求項１〜６のいずれか記載の組成物を」と訂正する。
　（９）訂正事項ｉ
　明細書の段落【０００４】の記載について、
「【０００４】
　【課題を解決するための手段】
　本発明者は上記課題を解決するため、鋭意検討した結果、本発明に到達した。すなわち本発明の光硬化型塗料組成物の特徴は、一般式（１）で表されるプロペニルエーテル末端基を有する（ポリ）エーテルオリゴマー、一般式（３）または一般式（４）で表されるプロペニルエーテル末端基を有するポリエステルオリゴマーおよび一般式（６）または一般式（６’）で表されるプロペニルエーテル末端基を有するモノマーの群から選ばれる少なくとも２個のプロペニルエーテル末端基を有する化合物（Ａ）の１種以上、並びに光重合開始剤（Ｂ）からなる点にある（塩ビ床材被覆用、金属コーティング用及び光ディスクオーバーコート用を除く。）。」と訂正する。
　（１０）訂正事項ｊ
　明細書の段落【０００５】の記載について、
「【化７】
　　Ｘ１［−Ｏ−（ＡＯ）ｍ−Ｒ１］ｎ　　　　　　　　　　　　　　　（１）
｛式中、ｎは３〜２００の整数であり、ｎ個のｍは０〜２００の整数であり、ｍの少なくとも１個は１以上である。ｎ個のＲ１の少なくとも２個はプロペニル基であり、残りは水素原子、アルキル、アシルまたはアリール基でもよい。Ａは炭素数２〜１２のアルキレン、アリーレン、アルアルキレンまたはシクロアルキレン基であり、ｍが２以上の場合のＡは同一でも異なっていてもよく、（ＡＯ）ｍ部分はランダム付加でもブロック付加でもよい。Ｘ１は多価アルコール残基である。｝
　【化８】
｛式中、ｍは１〜２００の整数、ｎは２〜２００の整数であり、Ｘ２はアルキレンまたはアリーレン基であり、Ｘ１は多価アルコール残基である。ｎ個のＲ１の少なくとも２個はプロペニル基であり、残りは水素原子、アルキル、アシルまたはアリール基でもよい。｝
　【化９】
｛式中、ｍは１〜２００、ｎは２〜２００の整数であり、Ｘ２、Ｘ３はそれぞれ、ＨＯＸ２ＯＨ、ＨＯＸ３ＯＨで表されるアルキレンジオール、アリーレンジオール、ポリエーテルジオール、ポリウレタンジオールまたはポリカーボネートジオールのいずれかのジオールの残基であり、Ｘ１は多価アルコール残基である。ｎ個のＲ１の少なくとも２個はプロペニル基であり、残りは水素原子、アルキル、アシル又はアリール基でもよい。｝
　【化１０】
　　Ｘ１［−Ｏ−Ｒ１］ｎ　　　　　　　　　　　　　　　　　　　　　（６）
｛式中、ｎは２〜２００の整数であり、Ｘ１は、ポリグリセリン（グリセリンの２〜１８量体）の残基である。ｎ個のＲ１の少なくとも２個はプロペニル基であり、残りはアルキル、アシルまたはアリール基でもよい。｝
　【化１１】
　　Ｘ１［−Ｏ−Ｒ１］ｎ　　　　　　　　　　　　　　　　　　　　（６’）
｛式中、ｎは２〜２００の整数であり、Ｘ１は、トリメチロールアルカンの２〜３量体の残基である。ｎ個のＲ１の少なくとも２個はプロペニル基であり、残りは水素原子、アルキル、アシルまたはアリール基でもよい。｝」と訂正する。
（５４）【発明の名称】
光硬化型塗料組成物
（５７）【特許請求の範囲】
　【請求項１】　一般式（１）で表されるプロペニルエーテル末端基を有する（ポリ）エーテルオリゴマー、一般式（３）または一般式（４）で表されるプロペニルエーテル末端基を有するポリエステルオリゴマーおよび一般式（６）または一般式（６’）で表されるプロペニルエーテル末端基を有するモノマーの群から選ばれる少なくとも２個のプロペニルエーテル末端基を有する化合物（Ａ）の１種以上、並びに光重合開始剤（Ｂ）からなる光硬化型塗料組成物（塩ビ床材被覆用、金属コーティング用及び光ディスクオーバーコート用を除く。）。
　【化１】
　　Ｘ１［−Ｏ−（ＡＯ）ｍ−Ｒ１］ｎ　　　　　　　　　　　　　　　（１）
｛式中、ｎは３〜２００の整数であり、ｎ個のｍは０〜２００の整数であり、ｍの少なくとも１個は１以上である。ｎ個のＲ１の少なくとも２個はプロペニル基であり、残りは水素原子、アルキル、アシルまたはアリール基でもよい。Ａは炭素数２〜１２のアルキレン、アリーレン、アルアルキレンまたはシクロアルキレン基であり、ｍが２以上の場合のＡは同一でも異なっていてもよく、（ＡＯ）ｍ部分はランダム付加でもブロック付加でもよい。Ｘ１は多価アルコール残基である。｝
　【化２】
｛式中、ｍは１〜２００の整数、ｎは２〜２００の整数であり、Ｘ２はアルキレンまたはアリーレン基であり、Ｘ１は多価アルコール残基である。ｎ個のＲ１の少なくとも２個はプロペニル基であり、残りは水素原子、アルキル、アシルまたはアリール基でもよい。｝
　【化３】
｛式中、ｍは１〜２００、ｎは２〜２００の整数であり、Ｘ２、Ｘ３はそれぞれ、ＨＯＸ２ＯＨ、ＨＯＸ３ＯＨで表されるアルキレンジオール、アリーレンジオール、ポリエーテルジオール、ポリウレタンジオールまたはポリカーボネートジオールのいずれかのジオールの残基であり、Ｘ１は多価アルコール残基である。ｎ個のＲ１の少なくとも２個はプロペニル基であり、残りは水素原子、アルキル、アシル又はアリール基でもよい。｝
　【化４】
　　Ｘ１［−Ｏ−Ｒ１］ｎ　　　　　　　　　　　　　　　　　　　　　（６）
｛式中、ｎは２〜２００の整数であり、Ｘ１は、ポリグリセリン（グリセリンの２〜１８量体）の残基である。ｎ個のＲ１の少なくとも２個はプロペニル基であり、残りはアルキル、アシルまたはアリール基でもよい。｝
　【化５】
　　Ｘ１［−Ｏ−Ｒ１］ｎ　　　　　　　　　　　　　　　　　　　　（６’）
｛式中、ｎは２〜２００の整数であり、Ｘ１は、トリメチロールアルカンの２〜３量体の残基である。ｎ個のＲ１の少なくとも２個はプロペニル基であり、残りは水素原子、アルキル、アシルまたはアリール基でもよい。｝
　【請求項２】　（Ａ）の含量が９５〜９９．９重量％、（Ｂ）の含量が０．０１〜５重量％である請求項１記載の組成物。
　【請求項３】　さらに反応性希釈剤（Ｃ）が配合されてなり、組成物の重量に対して、（Ｃ）の含量が、５〜６０重量％、（Ａ）の含量が５０〜９０重量％、（Ｂ）の含量が０．０１〜５重量％である請求項１または２記載の組成物。
　【請求項４】　（Ｃ）が下記一般式（８）で表される反応性希釈剤である請求項３記載の組成物。
　【化６】
　　ＣＨ３−ＣＨ＝ＣＨ−Ｏ−Ｘ２−Ｏ−Ｒ３　　　　　　　　　　　　（８）
｛式中、Ｘ２は、ＨＯＸ２ＯＨで表されるアルキレンジオール、アリーレンジオール、ポリエーテルジオール、ポリウレタンジオールまたはポリカーボネートジオールのいずれかのジオールの残基であり、Ｒ３は炭素数が２〜１２のアルキル、アリール、アラルキル、シクロアルキル基または水素原子である。｝
　【請求項５】　請求項１〜４のいずれか記載の組成物に、さらにエポキシ樹脂を含有させてなる光硬化型塗料組成物（塩ビ床材被覆用、金属コーティング用及び光ディスクオーバーコート用を除く。）。
　【請求項６】　木工合板用である請求項１〜５のいずれか記載の光硬化型塗料組成物。
　【請求項７】　請求項１〜６のいずれか記載の組成物を塗布・硬化させることを特徴とする木工合板、家具または楽器（金属製を除く）の製造方法。
【発明の詳細な説明】
　【０００１】
　【発明の属する技術分野】
　本発明は光照射により硬化可能な光硬化型塗料組成物に関する。
　【０００２】
　【従来の技術】
　近年、有機溶剤を使用する塗料は、作業者に対する有毒性、火災の危険性、環境汚染、乾燥速度及び、溶剤の浪費などに問題があるため、有機溶剤を必須成分として含まず、活性エネルギー線の照射による硬化を利用した、無溶剤系の塗料が検討されている。
　無溶剤系の塗料として、ラジカル重合型の不飽和ポリエステル、ポリエステルアクリレート、ウレタンアクリレート、シリコーンアクリレート、エポキシアクリレートがあるがラジカル光重合型の硬化は体積収縮が起こり、基材密着性が劣り、さらに、アクリル系樹脂は特有の臭気を有し、皮膚刺激性が高いという問題点がある。これらの問題点を克服する組成物としてエポキシ系光カチオンＵＶ硬化樹脂があるが、光反応性が低いため、硬化時に大きなＵＶエネルギーを必要とする。そのため、高ＵＶエネルギー照射装置を必要としたり、照射時間が長くかかるという欠点があった。
　【０００３】
　【発明が解決しようとする課題】
　本発明は、有機溶剤、刺激性のモノマー、オリゴマーを含まず、ＵＶ等の活性エネルギー線を照射することにより、高速に硬化し、基材密着性にすぐれる塗料用組成物を提供することを目的とする。従って、本発明は、従来技術における種々の問題点、すなわち作業者に対する有害性、環境汚染、臭気対策、硬化速度、塗料としての物性を大幅に改善するものである。
　【０００４】
　【課題を解決するための手段】
　本発明者は上記課題を解決するため、鋭意検討した結果、本発明に到達した。すなわち本発明の光硬化型塗料組成物の特徴は、一般式（１）で表されるプロペニルエーテル末端基を有する（ポリ）エーテルオリゴマー、一般式（３）または一般式（４）で表されるプロペニルエーテル末端基を有するポリエステルオリゴマーおよび一般式（６）または一般式（６’）で表されるプロペニルエーテル末端基を有するモノマーの群から選ばれる少なくとも２個のプロペニルエーテル末端基を有する化合物（Ａ）の１種以上、並びに光重合開始剤（Ｂ）からなる点にある（塩ビ床材被覆用、金属コーティング用及び光ディスクオーバーコート用を除く。）。
　【０００５】
　【化７】
　　Ｘ１［−Ｏ−（ＡＯ）ｍ−Ｒ１］ｎ　　　　　　　　　　　　　　　（１）
｛式中、ｎは３〜２００の整数であり、ｎ個のｍは０〜２００の整数であり、ｍの少なくとも１個は１以上である。ｎ個のＲ１の少なくとも２個はプロペニル基であり、残りは水素原子、アルキル、アシルまたはアリール基でもよい。Ａは炭素数２〜１２のアルキレン、アリーレン、アルアルキレンまたはシクロアルキレン基であり、ｍが２以上の場合のＡは同一でも異なっていてもよく、（ＡＯ）ｍ部分はランダム付加でもブロック付加でもよい。Ｘ１は多価アルコール残基である。｝
　【化８】
｛式中、ｍは１〜２００の整数、ｎは２〜２００の整数であり、Ｘ２はアルキレンまたはアリーレン基であり、Ｘ１は多価アルコール残基である。ｎ個のＲ１の少なくとも２個はプロペニル基であり、残りは水素原子、アルキル、アシルまたはアリール基でもよい。｝
　【化９】
｛式中、ｍは１〜２００、ｎは２〜２００の整数であり、Ｘ２、Ｘ３はそれぞれ、ＨＯＸ２ＯＨ、ＨＯＸ３ＯＨで表されるアルキレンジオール、アリーレンジオール、ポリエーテルジオール、ポリウレタンジオールまたはポリカーボネートジオールのいずれかのジオールの残基であり、Ｘ１は多価アルコール残基である。ｎ個のＲ１の少なくとも２個はプロペニル基であり、残りは水素原子、アルキル、アシル又はアリール基でもよい。｝
　【化１０】
　　Ｘ１［−Ｏ−Ｒ１］ｎ　　　　　　　　　　　　　　　　　　　　　（６）
｛式中、ｎは２〜２００の整数であり、Ｘ１は、ポリグリセリン（グリセリンの２〜１８量体）の残基である。ｎ個のＲ１の少なくとも２個はプロペニル基であり、残りはアルキル、アシルまたはアリール基でもよい。｝
　【化１１】
　　Ｘ１［−Ｏ−Ｒ１］ｎ　　　　　　　　　　　　　　　　　　　　（６’）
｛式中、ｎは２〜２００の整数であり、Ｘ１は、トリメチロールアルカンの２〜３量体の残基である。ｎ個のＲ１の少なくとも２個はプロペニル基であり、残りは水素原子、アルキル、アシルまたはアリール基でもよい。｝
　【０００６】
　【発明の実施の形態】
　本発明の（Ａ）として、好ましくはプロペニルエーテル末端基を有するウレタンオリゴマーである。
　【０００７】
　一般式（１）において、Ａはアルキレン、アリーレン、アルアルキレンおよびシクロアルキレン基よりなる群から選ばれる２価の基であり、使用しうるアルキレン基の例には、メチレン、エチレン、プロピレン、ブチレン、ペンチレン、ヘキシレン、ヘプチレン、オクチレン、ノニレン、デシレン、ウンデシレン、ドデシレン等があげられる。アリーレン基の例にはフェニレン、ナフチレン、アントリレン、フェナントリレン等があげられる。アルアルキレンの例には、ベンジレン、１−フェニチレン、２−フェニチレン、３−フェニルプロピレン、２−フェニルプロピレン、１−フェニルプロピレンなどがあげられる。シクロアルキレン基の例には、シクロペンチレン、シクロヘキシレン、シクロヘプチレン、シクロオクチレン等があげられる。これらのうち好ましくは、エチレン基およびプロピレン基である。アルキレン基が長くなると開始剤の溶解性が悪くなる。
　【０００８】
　Ｘ１は多価アルコール残基であり、多価アルコールとしては以下のものがあげられる。例えば、グリセリン、ポリグリセリン（グリセリンの２〜１８量体、例えばジグリセリン、トリグリセリン、テトラグリセリン等）、グリシドールの開環重合物（重合度が２〜５０００である化合物）、トリメチロールアルカン（トリメチロールエタン、トリメチロールプロパン、トリメチロールブタン等）および、これらの２〜３量体、モノペンタエリスリトール、ジペンタエリスリトール、１，３，５−ペンタエリスリトール、ソルビトール、ソルビタンソルビタングリセリン縮合物等があげられるが、これらのうち特にグリセリンやポリグリセリンの残基ならびにトリメチロールアルカンおよびその２〜３量体の残基等が好ましい。
　【０００９】
　ｎ個のｍは通常０〜２００の整数でありｍの少なくとも１個は１以上であり、好ましくは１〜８０、特に好ましくは１〜５の整数である。ｍが２００を超えると通常は粘度が高くなり開始剤の溶解が困難になる。
　【００１０】
　ｎは２〜２００、好ましくは３〜１００、特に好ましくは３〜５の整数である。ｎが２００を超えると、通常は粘度が高くなり開始剤の溶解が困難になる。
　ｎ個のＲ１の少なくとも２個はプロペニル基であり、残りは水素原子、アルキル、アシルまたはアリール基でもよい。
　【００１１】
　本発明におけるプロペニルエーテル末端基を有するポリエステルオリゴマーは下記一般式（２）、（３）または（４）で表される化合物があげられる。
　【００１２】
｛式中、ｍは１〜２００の整数、ｎは２〜２００の整数であり、Ｘ２、Ｘ３はそれぞれＨＯＸ２ＯＨ、ＨＯＸ３ＯＨで表されるアルキレンジオール、アリーレンジオール、ポリエーテルジオール、ポリウレタンジオールまたはポリカーボネートジオールのいずれかのジオールの残基であり、Ｙ１は多価カルボン酸残基であり、Ｙ２は２価カルボン酸残基である。ｎ個のＲ１の少なくとも２個はプロペニル基であり、残りは水素原子、アルキル、アシル又はアリール基でもよい。｝
　【００１３】
　一般式（２）におけるＸ２は、ＨＯＸ２ＯＨで表されるアルキレンジオール、アリーレンジオール、ポリエーテルジオール、ポリウレタンジオールまたはポリカーボネートジオールのいずれかのジオールの残基である。
　【００１４】
　ＨＯＸ２ＯＨで表されるアルキレンジオールの例としては、エチレングリコール、プロピレングリコール、１，３−ブタンジオール、１，４−ブタンジオール、１，６−ヘキサンジオール、１，９−ノナンジオール、ネオペンチルグリコール、１．４−シクロヘキサンジオールなどがあげらる。これらのうち好ましくは、エチレングリコール、およびプロピレングリコールである。
　【００１５】
　ＨＯＸ２ＯＨで表されるアリーレンジオールの例としては、カテコール、ビス（２−ヒドロキシフェニル）メタン、ビス（４−ヒドロキシフェニル）メタン、ビスフェノールＡなどがあげられる。これらのうち好ましくは、ビスフェノールＡである。
　【００１６】
　ＨＯＸ２ＯＨで表されるポリエーテルジオールの例としては、ポリ（オキシエチレン）ジオール、ポリ（オキシプロピレン）ジオール、ポリ（オキシテトラメチレン）ジオール、ビスフェノールＡのエチレンオキサイド付加物、およびビスフェノールＡのプロピレンオキサイド付加物などがあげられる。これらのうち好ましくは、ポリ（オキシエチレン）ジオールおよびポリ（オキシプロピレン）ジオールである。
　【００１７】
　上記ポリエーテルジオールの重合度は通常１〜２００、好ましくは２〜１００、特に好ましくは３〜２０である。
　【００１８】
　ＨＯＸ２ＯＨで表されるポリウレタンジオールの例としては下記の（ｉ）と（ｉｉ）との反応生成物があげられる。
（ｉ）　Ｈ（ＯＸ５）ｍ−ＯＨで表される化合物
　（ｍは０〜２００の整数、Ｘ５は炭素数２〜１２のアルキレン、アリーレン、アラルキレン、およびシクロアルキレンの基よりなる群から選ばれる２価の基である）
（ｉｉ）　ＯＣＮ−Ｚ３−ＮＣＯ
（式中、Ｚ３はアルキレン、アリーレン、アラルキレンおよびシクロアルキレンの基からなる群から選ばれる２価の基である）
　【００１９】
　上記（ｉ）のポリエーテルジオールにおいてｍは通常０〜２００、好ましくは、３〜２０の整数である。
　【００２０】
　上記（ｉ）のポリエーテルジオールにおいてＸ５は炭素数２〜１２のアルキレン、アリーレン、アラルキレン、およびシクロアルキレンの基よりなる群から選ばれる２価の基であり、使用しうるアルキレン基の例には、メチレン、エチレン、プロピレン、ブチレン、ペンチレン、ヘキシレン、ヘプチレン、オクチレン、ノニレン、デシレン、ウンデシレン、ドデシレン等があげられる。アリーレン基の例にはフェニレン、ナフチレン、アントリレン、フェナントリレン等があげられる。アルアルキレンの例には、ベンジレン、１−フェニチレン、２−フェニチレン、３−フェニルプロピレン、２−フェニルプロピレン、１−フェニルプロピレンなどがあげられる。シクロアルキレン基の例には、シクロペンチレン、シクロヘキシレン、シクロヘプチレン、シクロオクチレン等があげられる。これらのうち好ましくは、エチレン、プロピレン基である。アルキレン基が長くなると開始剤の溶解性が悪くなる。
　【００２１】
　上記（ｉｉ）のジイソシアネートの例としては、トルエンジイソシアネート（ＴＤＩ）、ｐ−および、ｍ−フェニレンジイソシアネート、１，４−テトラメチレンジイソシアネート、１，６−ヘキサメチレンジイソシアネート、２，２，４−トリメチルヘキサメチレンジイソシアネート、１，４−シクロヘキサンジイソシアネート、４，４’−ジシクロヘキシルメタンジイソシアネート（デスモジュールＷ）、４，４’−ジフェニルメタンジイソシアネート（ＭＤＩ）、３，３’−ジメチル−４、４’−ジフェニルメタンジイソシアネート、１，５−テトラヒドロナフタリンジイソシアネート、ナフタリン−１，５’−ジイソシアネート、ビス（２−メチル−３−イソシアネートフェニル）メタン、４，４’−ジフェニルプロパンジイソシアネート、テトラメチルキシレンジイソシアネート（ＴＭＸＤＩ）、イソホロンジイソシアネート（ＩＰＤＩ）などがあげられる。これらのうち好ましくは、トルエンジイソシアネート（ＴＤＩ）、４，４’−ジフェニルメタンジイソシアネート（ＭＤＩ）、イソホロンジイソシアネート（ＩＰＤＩ）、テトラメチルキシレンジイソシアネート（ＴＭＸＤＩ）、４，４’−ジシクロヘキシルメタンジイソシアネート（デスモジュールＷ）、１，６−ヘキサメチレンジイソシアネートである。
　【００２２】
　ＨＯＸ２ＯＨで表されるポリカーボネートジオールの例としては下記の一般式であげられる化合物があげられる。
（ｍは１〜２００の整数であり、Ｘ６は炭素数２〜１２のアルキレン、アリーレン、アラルキレン、およびシクロアルキレンの基よりなる群から選ばれる２価の基である）
　【００２３】
　上記一般式においてｍは通常１〜２００の整数、好ましくは３〜２０の整数である。
　【００２４】
　上記のポリカーボネートジオールにおいてＸ６は炭素数２〜１２のアルキレン、アリーレン、アラルキレン、およびシクロアルキレンの基よりなる群から選ばれる２価の基であり、使用しうるアルキレン基の例には、メチレン、エチレン、プロピレン、ブチレン、ペンチレン、ヘキシレン、ヘプチレン、オクチレン、ノニレン、デシレン、ウンデシレン、ドデシレン等があげられる。アリーレン基の例にはフェニレン、ナフチレン、アントリレン、フェナントリレン等があげられる。アルアルキレンの例には、ベンジレン、１−フェニチレン、２−フェニチレン、３−フェニルプロピレン、２−フェニルプロピレン、１−フェニルプロピレンなどがあげられる。シクロアルキレン基の例には、シクロペンチレン、シクロヘキシレン、シクロヘプチレン、シクロオクチレン等があげられる。これらのうち好ましくは、エチレン、およびプロピレン基である。アルキレン基が長くなると開始剤の溶解性が悪くなる。
　【００２５】
　一般式（２）におけるＸ３は、上記のＸ２で示されるものと同一のものがあげられ、Ｘ２とＸ３は同一でも、異なっていてもよい。
　【００２６】
　一般式（２）におけるＹ１は多価カルボン酸残基であり、Ｙ２は２価カルボン酸残基である。２価カルボン酸の例としては、フタル酸、イソフタル酸、テレフタル酸、シュウ酸、マロン酸、コハク酸、グルタル酸、アジピン酸等があげられ、３価以上のものとしたはトリメリット酸、ピリメリット酸、その他のポリカルボン酸等があげられる。これらのうちＹ１、Ｙ２ともにイソフタル酸、テレフタル酸、およびアジピン酸が好ましい。
　【００２７】
　一般式（２）において、ｍは通常１〜２００、好ましくは１〜８０、特に好ましくは１〜２０の整数である。ｍが２００をこえると粘度が高くなり開始剤の溶解が困難になる。
　【００２８】
　一般式（２）おいて、ｎは通常２〜２００、好ましくは３〜１００、特に好ましくは３〜２０の整数である。ｎが２００より大きくなると、粘度が高くなり開始剤の溶解が困難になる。ｎ個のＲ１の少なくとも２個はプロペニル基であり、残りは水素原子、アルキル、アシル又はアリール基でもよい。
　【００２９】
　一般式（３）は、
｛式中、ｍは１〜２００の整数、ｎは２〜２００の整数であり、Ｘ２はアルキレンまたはアリーレン基であり、Ｘ１は多価アルコール残基である。ｎ個のＲ１の少なくとも２個はプロペニル基であり、残りは水素原子、アルキル、アシルまたはアリール基でもよい。｝
で表される。
　【００３０】
　一般式（３）におけるＸ１は一般式（１）で示されたものと同一のものがあげられ、Ｘ２、ｍおよびｎは、それぞれ一般式（２）で示されたものと同一のものがあげられる。
　【００３１】
　一般式（４）は、
｛式中、ｍは１〜２００、ｎは２〜２００の整数であり、Ｘ２、Ｘ３はそれぞれ、ＨＯＸ２ＯＨ、ＨＯＸ３ＯＨで表されるアルキレンジオール、アリーレンジオール、ポリエーテルジオール、ポリウレタンジオールまたはポリカーボネートジオールのいずれかのジオールの残基であり、Ｘ１は多価アルコール残基である。ｎ個のＲ１の少なくとも２個はプロペニル基であり、残りは水素原子、アルキル、アシル又はアリール基でもよい。｝
表される。
　【００３２】
　一般式（４）におけるＸ１は一般式（１）で示されたものと同一のものがあげられ、Ｘ２、Ｘ３、ｍおよびｎは、それぞれ一般式（２）で示されたものと同一のものがあげられ、Ｘ２とＸ３は同一でも、異なっていてもよい。
　【００３３】
　本発明の（Ａ）におけるプロペニルエーテル末端基を有するウレタンオリゴマーは下記一般式（５）で表される。
｛式中、ｍは０〜２００、ｎは２〜２００の整数であり、Ｑ１は−ＯＸ２Ｏ−または−Ｎ（Ｒ２）−Ｘ４−Ｎ（Ｒ２）−で表される基であり、Ｑ２は−ＯＸ２Ｏ−で表される基である。Ｘ２は、ＨＯＸ２ＯＨで表されるアルキルジオール、アリールジオール、ポリ　エーテルジオール、ポリエステルジオールまたはポリカーボネートジオールのいずれかのジオールの残基である。
−Ｎ（Ｒ２）−Ｘ４−Ｎ（Ｒ２）−はＨＮ（Ｒ２）−Ｘ４−Ｎ（Ｒ２）Ｈで表されるジアミン残基であり、Ｘ４は炭素数２〜１２のアルキレン、アリーレン、アラルキレンまたはシクロアルキレン基であり、Ｒ２は炭素数２〜１２のアルキル、アリール、アラルキルまたはシクロアルキル基である。Ｚ１は多価イソシアネート残基であり、Ｚ２は２価イソシアネート残基である。ｎ個のＲ１の少なくとも２個はプロペニル基であり、残りは水素原子、アルキル、アシルまたはアリール基でもよい。｝
　【００３４】
　一般式（５）において、Ｚ２における２価イソシアネートとしては前記式（ｉｉ）であげられたものと同一のものがあげられる。Ｚ１における多価イソシアネートとしてはリジンエステルトリイソシアネート、ヘキサメチレントリイソシアネートおよびポリフェニルポリイソシアネート等があげられる。
　【００３５】
　一般式（５）において、Ｑ１は−ＯＸ２Ｏ−または−Ｎ（Ｒ２）−Ｘ４−Ｎ（Ｒ２）−で表される基であり、Ｑ２は−ＯＸ２Ｏ−で表される基である。Ｘ２はＨＯＸ２ＯＨで表されるアルキレンジオール、アリ−レンジオール、ポリエーテルジオール、ポリエステルジオールまたはポリカーボネートジオールのいずれかのジオールの残基であり、Ｘ２は一般（２）におけるＸ２と同一のものがあげられる。
　【００３６】
　上記ＨＯＸ２ＯＨがポリエステルジオールの場合、下記の（ｉｉｉ）と（ｉｖ）との反応生成物があげられる。
（ｉｉｉ）　Ｈ（ＯＸ７）ｍ−ＯＨ
　（ｍは０〜２００の整数、Ｘ７は炭素数２〜１２のアルキレン、アリーレン、アラルキレン、およびシクロアルキレンの基よりなる群から選ばれる２価の基である）
（ｉｖ）　ＨＯＯＣ−Ｙ３−ＣＯＯＨ
（式中、Ｙ３はアルキレン、アリーレン、アラルキレンおよびシクロアルキレンの基よりなる群から選ばれる２価の基である）
　【００３７】
　上記（ｉｉｉ）のポリエーテルジオールにおいてｍは通常０〜２００、好ましくは、３〜２０の整数である。
　【００３８】
　上記（ｉｉｉ）のポリエーテルジオールにおいてＸ７は炭素数２〜１２のアルキレン、アリーレン、アラルキレンおよびシクロアルキレンの基よりなる群から選ばれる２価の基であり、使用しうるアルキレン基の例には、メチレン、エチレン、プロピレン、ブチレン、ペンチレン、ヘキシレン、ヘプチレン、オクチレン、ノニレン、デシレン、ウンデシレン、ドデシレン等があげられる。アリーレン基の例にはフェニレン、ナフチレン、アントリレン、フェナントリレン等があげられる。アルアルキレンの例には、ベンジレン、１−フェニチレン、２−フェニチレン、３−フェニルプロピレン、２−フェニルプロピレン、１−フェニルプロピレンなどがあげられる。シクロアルキレン基の例には、シクロペンチレン、シクロヘキシレン、シクロヘプチレン、シクロオクチレン等があげられる。これらのうち好ましくは、エチレン基およびプロピレン基である。アルキレン基が長くなると開始剤の溶解性が悪くなる。
　【００３９】
　上記（ｉｖ）のジカルボン酸の例としては、フタル酸、イソフタル酸、テレフタル酸、シュウ酸、マロン酸、コハク酸、グルタル酸、アジピン酸、ポリカルボン酸等があげられる。これらのうち好ましくは、イソフタル酸、テレフタル酸、およびアジピン酸である。
　Ｘ４は、一般式（２）におけるＸ２と同一のものがあげられ、Ｒ２は一般式（１）中のＡで示されたものと同一のものがあげられ、ｍおよびｎは一般式（２）で示したものと同一のものがあげられる。
　【００４０】
　本発明の（Ａ）におけるプロペニルエーテル末端基を有するモノマーは下記一般式（６）または一般式（７）で表される。
　　Ｘ１［−Ｏ−Ｒ１］ｎ　　　　　　　　　　　　　　　　　　　　　（６）
（式中、ｎは２〜２００の整数であり、Ｘ１は多価アルコール残基である。ｎ個のＲ１の少なくとも２個はプロペニル基であり、残りは水素原子、アルキル、アシルまたはアリール基でもよい。）
　【００４１】
　一般式（６）において、ｎは通常２〜２００、好ましくは２〜６の整数である。ｎが２００を超えると粘度が高くハンドリングが悪くなる。Ｘ１は一般式（１）で示したものと同一のものがあげられる。
　【００４２】
｛式中、ｎは２−２００、Ｘ２は、ＨＯＸ２ＯＨで表されるアルキレンジオール、アリーレンジオール、ポリエーテルジオール、ポリウレタンジオールまたはポリカーボネートジオールのいずれかのジオールの残基であり、Ｙ１は多価カルボン酸残基である。ｎ個のＲ１の少なくとも２個はプロペニル基であり、残りは水素原子、アルキル、アシルまたはアリール基でもよい。｝
　一般式（７）において、ｎは通常２〜２００、好ましくは２〜６の整数である。ｎが２００を超えると粘度が高くハンドリングが悪くなる。Ｙ１およびＸ２は一般式（２）であげられたものと同一のものがあげられる。
　【００４３】
　本発明において使用される光重合開始剤（Ｂ）としては、公知の光カチオン重合開始剤が使用できる。例えば、トリフェニルスルホニウムヘキサフルオロアンチモネート、トリフェニルスルホニウムホスフェート、Ｐ−（フェニルチオ）フェニルジフェニルスルホニウムヘキサフルオロアンチモネート、Ｐ−（フェニルチオ）フェニルジフェニルスルホニウムヘキサフルオロホスフェート、４−クロルフェニルジフェニルスルホニウムヘキサフルオロホスフェート、４−クロルフェニルジフェニルスルホニウムヘキサフルオロアンチモネート、ビス［４−ジフェニル−スルフォニオ）フェニル］スルフィド−ビス−ヘキサフルオロフォスフェート、ビス［４−ジフェニル−スルフォニオ）フェニル］スルフィド‐ビス‐ヘキサフルオロアンチモネート、（２、４−シクロペンタジエン−１−イル）［（１−メチルエチル）ベンゼン］−Ｆｅ−ヘキサフルオロホスフェート等を挙げることができる。これらは市場より容易に入手することができる。例えば、旭電化（株）製、ＳＰ−１５０、ＳＰ−１７０、チバ・ガイギー社製、イルガキュアー２６１、ユニオンカーバイド社製、ＵＶＲ−６９７４、ＵＶＲ−６９９０等を挙げることができる。
　【００４４】
　本発明において組成物の粘度を調節する目的で必要に応じて反応性希釈剤（Ｃ）を使用できる。
　【００４５】
　該（Ｃ）は下記一般式（８）であらわされる化合物があげられる。
　　ＣＨ３−ＣＨ＝ＣＨ−Ｏ−Ｘ２−Ｏ−Ｒ３　　　　　　　　　　　　（８）
｛式中、Ｘ２は、ＨＯＸ２ＯＨで表されるアルキレンジオール、アリーレンジオール、ポリエーテルジオール、ポリウレタンジオールまたはポリカーボネートジオールのいずれかのジオールの残基であり、Ｒ３は炭素数が２〜１２のアルキル、アリール、アラルキル、シクロアルキル基または水素原子である。｝
　【００４６】
　上記一般式においてＸ２は一般式（２）で示されたものと同一のものがあげられ、Ｒ３は炭素数が２〜１２のアルキル、アリール、アラルキル、シクロアルキル基または水素原子である。
　【００４７】
　本発明において（Ａ）、および（Ｂ）の使用割合は通常（Ａ）９５〜９９．９重量％、（Ｂ）０．０１〜５重量％、好ましくは（Ａ）９６〜９８重量％、（Ｂ）２〜４重量％である。
　【００４８】
　本発明において（Ａ）、（Ｂ）の合計重量に対して（Ｃ）を通常５〜６０重量％、好ましくは１０〜３０重量％であり、（Ｃ）が６０重量％をこえると、硬化速度が大幅に低下する。
　【００４９】
　本発明の組成物には必要により（Ａ）とともに公知の光ラジカル重合性組成物（Ｄ）を併用することができる。含有する（Ｄ）の量としては、通常（Ａ）成分１００重量部に対し０〜１００重量部を使用し、好ましくは１０〜４０％である。
　【００５０】
　本発明の組成物には、更に必要に応じて、エポキシ樹脂、（例えば、ビスフェノールＡ型エポキシ樹脂、ビスフェノールＦ型エポキシ樹脂、テトラブロモビスフェノールＡ型エポキシ樹脂、ノボラック型エポキシ樹脂等）、顔料、着色剤、無機充填剤、非反応樹脂、その他各種添加剤等を含有させることができる。
　【００５１】
　使用できる光としては高圧水銀ランプ、メタルハライドランプ、低圧水銀ランプ等から放出される紫外線などをあげることができる。
　【００５２】
　以上、詳述した本発明の塗料組成物は、木工合板、家具、楽器などに使用できる。
　【００５３】
　【実施例】
　以下、実施例を以て本発明を具体的に説明するが、本発明はこれらに限定されない。
　【００５４】
実施例１
　以下の（Ａ）、（Ｂ）及び（Ｃ）を混合して光硬化型塗料組成物を得た。
　　（Ａ）　　Ｐｒ−Ｏ−（ＣＨ２ＣＨ２Ｏ）１２−Ｐｒ　　　７７部
　　（Ｂ）　　ＵＶＲ−６９７４　　　　　　　　　　　　　　　３部
　　（Ｃ）　　Ｐｒ−Ｏ−ＣＨ２ＣＨ２−ＯＨ　　　　　　　　２０部
　この組成物を１５０ｍｍ×１００ｍｍ×１０ｍｍ（厚さ）の合板上にバーコータで塗装し、その後ＵＶ照射装置で８０Ｗ／ｃｍ高圧水銀灯１灯、照射距離１５ｃｍ、コンベア速度１０ｍ／分で照射した。硬化状態は良好であり、合板との密着性も良好であった。
　【００５５】
実施例２
　（Ａ）として以下の化合物７７部を用いその他は実施例１と同様に行った。結果も同様であり良好であった。
　【００５６】
実施例３
　（Ａ）として以下の化合物７７部を用いその他は実施例１と同様に行った。結果も同様であり良好であった。
　【００５７】
　【発明の効果】
　本発明は、有機溶剤、刺激性のモノマー、オリゴマーを含まず、ＵＶ等の活性エネルギー線を照射することにより、高速に硬化し、基材密着性にすぐれ、有害性、環境汚染、臭気のない、塗料としての物性を大幅に改善するものである。